(57)【要約】本発明は、光学的記録媒体の製造方法において有用な新規溶剤組成物に関する。本発明は、すべて溶液の重量を基準にして、スペクトル領域３００〜８００ｎｍにおいて固相吸収帯極大を有する染料０．１〜２０重量％、式（Ｉ）（式中、Ｒ１〜Ｒ８は、Ｈ、ＣＨ３、またはＣ２Ｈ５であるが、ただし、Ｒ１〜Ｒ８中の炭素原子の総数が、０、１、または２であるという条件がある）の化合物０．５〜９９．９重量％、および場合により１種以上の他の成分０〜９９．４重量％を含む新規液体組成物を提供する。本溶剤組成物によって、市販されているコンパクトディスクレコーダーおよびプレーヤーを用いて、大容量の情報を記録および再生することができる単一記録層型の光学的記録媒体であって、驚くほど広い範囲の駆動速度において優れた性能を有する光学的記録媒体を製造することが可能になる。もう１つの対象は、改良された溝充填、および好ましくは特別な溝の幾何学形状を有する光学的記録ディスクである。
2006504542.tif 000002
【特許請求の範囲】
【請求項１】
すべて溶液の重量を基準にして、スペクトル領域３００〜８００ｎｍにおいて固相吸収帯極大を有する染料０．１〜２０重量％、式：
【化１】
2006504542.tif 000010
（式中、Ｒ１〜Ｒ８は、Ｈ、ＣＨ３またはＣ２Ｈ５であるが、ただし、Ｒ１〜Ｒ８中の炭素原子の総数が、０、１または２である）の化合物０．５〜９９．９重量％、および場合により１種以上の更なる成分０〜９９．４重量％を含む液体組成物。
【請求項２】
すべて溶液の重量を基準にして、スペクトル領域３００〜８００ｎｍにおいて固相吸収帯極大を有する染料０．１〜２０重量％、式：
【化２】
2006504542.tif 000011
（式中、Ｒ１〜Ｒ８は、Ｈ、ＣＨ３またはＣ２Ｈ５であるが、ただし、Ｒ１〜Ｒ８中の炭素原子の総数が、０、１または２である）の化合物０．５〜７９．９重量％、線状、分岐状、および／または環状非芳香族炭化水素２０〜９９．４重量％、ならびに場合により１種以上の更なる成分０〜７９．４重量％を含む液体組成物。
【請求項３】
Ｒ１〜Ｒ８中の炭素原子の総数が、１または２である、請求項１または２記載の組成物。
【請求項４】
式（Ｉ）の化合物が、ｏ−シメン、ｍ−シメン、ｐ−シメン、ｓｅｃ−ブチルベンゼン、ｔｅｒｔ−ブチルベンゼン、２−ペンチルベンゼン、イソペント−２−イルベンゼン、またはｔｅｒｔ−アミルベンゼン、またはこれらの混合物、好ましくはｓｅｃ−ブチルベンゼンまたはｔｅｒｔ−ブチルベンゼン、最も好ましくはｔｅｒｔ−ブチルベンゼンである、請求項３記載の組成物。
【請求項５】
該染料が、フタロシアニン、好ましくは非極性フタロシアニン、最も好ましくは銅またはパラジウムフタロシアニンである、請求項１、２、３または４記載の組成物。
【請求項６】
該炭化水素が、脂環式であり、炭化水素対式（Ｉ）の化合物の重量比が、好ましくは４：１〜９９：１、最も好ましくは１７：１〜７６：１である、請求項１〜５記載の組成物。
【請求項７】
該炭化水素が、１個以上のＣ１〜Ｃ４アルキル基によって置換され、および／または≦１７０℃の沸点を有するシクロアルカン、好ましくはメチルシクロヘキサン、１，２−ジメチルシクロヘキサンまたはエチルシクロヘキサンから選択される、請求項６記載の組成物。
【請求項８】
溝の付いている側を有する基体、該溝の付いている側で基体の上にある記録層、該記録層の上にある反射層および該反射層の上にある保護層を含み、該記録層が、請求項１〜７のいずれか一項記載の液体組成物をコーティングすることによって生成される、光学的記録媒体の製造方法。
【請求項９】
溝の付いている側を有する基体、該溝の付いている側にある基体の上にある記録層、該記録層の上にある反射層および該反射層の上にある保護層を含み、３６０〜６００の溝充填値ＧＦｖを有することを特徴とする光学的記録媒体。
【請求項１０】
該基体中の溝（ｄｓｕｂ）が、深さ２００〜２２５ｎｍであり、半分の深さにおける幅が５８０〜７００ｎｍ、好ましくは６２０〜６８０ｎｍであり、染料フィルム平均光学密度が、０．２１〜０．２７、好ましくは０．２１〜０．２５であり、染料層の深さｄａｂｓが、１００〜１２５ｎｍの範囲内にある、請求項９記載の光学的記録媒体。
【請求項１１】
溝充填グレードＧＦｇが、８５〜１００、好ましくは９０〜１００、最も好ましくは９５〜１００であることを特徴とする、溝を有する基体および記録層を含む光学的記録媒体。
【発明の詳細な説明】
【技術分野】
【０００１】
本発明は、光学的記録媒体の製造方法において有用な新しい溶剤組成物に関する。より詳しくは、本溶剤組成物によって、市販されているコンパクトディスクレコーダーおよびプレーヤーを用いて、大容量の情報を記録および再生（play）することができる単一記録層型の光学的記録媒体であって、驚くほど広い範囲の駆動速度において優れた性能を有する光学的記録媒体の製造を可能にする。
【０００２】
光学的記録媒体として、情報が前もって記録されており、かつ再生のみが可能な読み取り専用媒体、情報を記録することができ、かつ再生することができる書き込み可能媒体、および情報を記録することができ、かつこのようにして記録された情報を再生し、消去するか、または上書きすることができる書き換え可能媒体が知られている。これらのうち、書き込み可能（１回書き込み）媒体は、一般的に安価であり、書き換え可能媒体と比較して、耐久性において優れている。したがって書き込み可能媒体は、大容量のデータ、例えば音楽および画像の記録および保存のために広く用いられている。
【０００３】
光学的に書き込み可能な媒体は、基体上に記録層を有し、これは最も普通には、金属、例えばＴｅまたはＢｉ、シアニンまたはフタロシアニン染料などから成る。フタロシアニン染料は、一般に、シアニン染料と比較した場合、光、熱、および湿度に対してはるかに優れた安定性を有する。レーザー光線を照射し、層に物理的または化学的変化（ピット情報）を引起こすことによって、情報を記録層に記録することができる。これらのピットは、記録のために用いられるエネルギーよりも低いエネルギーを有するレーザー光線で読み出され、これによって情報を再生することができる。
【０００４】
光学的に書き込み可能な媒体のうち、オーディオレコーダーを包含する、いわゆるＣＤ−ＲおよびＣＤ−ＲＷレコーダーによって記録可能であり、かつこれらのレコーダーおよび読み取り専用コンピュータドライブ、ならびに商品として入手可能なコンパクトディスク（ＣＤ）プレーヤーによって読み出すことができる、ＣＤ−Ｒと呼ばれる媒体が開発されている。
【０００５】
ＣＤプレーヤーによって読み出すことができる書き込み可能媒体は、例えばOptical Data Storage 1、989、Technical Digest Series Vol.1、45(1989）、欧州公開特許第０３５３３９３号、および欧州公開特許第０４１０８７９号に記載されている。これらの媒体は、溝構造を有する基体、有機染料から構成された記録層、金属反射層、および保護層を含む、単一記録層型のものである。
【０００６】
本発明の目的は、製造方法、および改良された反射率、信号変調、および広い範囲の記録速度にわたるパワーマージンを有する記録媒体を提供することである。
【０００７】
先に述べた媒体の染料は、通常、この方法の良好な均一性および経済性のために、スピンコーティングされる。この染料がスピンコーティングされるために、染料は、有機溶剤中に適切な濃度で可溶でなければならない。この染料溶液は、基体をそのエリア全体にわたって均質にコーティングできるものでなければならず、そして基体中の溝の適切な充填を与えることができるものでなければならず、高品質媒体を得るために、溝エリアといわゆるランドエリアとの間で、反射率において必要とされる差を生じるものでなければならない。しかしながら、溶剤は、基体の溝に損傷を与えるべきでなく、または最小限にしか損傷を与えないものであるべきであり、この基体は、一般的には、ポリカーボネートまたはポリメチルメタクリレートである。しかしながら、染料についての高い可溶化力と基体への低い損傷との間で、妥協点を見出すことは非常に難しい。
【０００８】
非極性有機溶剤が、フタロシアニン染料のために提案されてきた。例えば脂肪族炭化水素、例えばメチルシクロヘキサン、ジメチルシクロヘキサン、エチルシクロヘキサン、またはエーテル、例えばジ−ｎ−ブチルエーテルである。助溶剤は、このような非極性第一溶剤とブレンドすることができ、これには例えば、アルコール、例えばプロパノール、ブタノール、ペンタノール、ヘキサノール、オクタノール、エーテル、例えばテトラヒドロフラン、ケトン、例えばメチルイソブチルケトン、ジ−イソブチルケトン、シクロヘキサノン、芳香族炭化水素、例えばトルエン、エチルベンゼン、キシレン、およびトリメチルベンゼン、および非常に最近ではエステル、例えばメチルラクテート（第ＣＨ２００２８２９／０２号）が含まれる。
【０００９】
欧州公開特許第０３７３６４３号は、ポリカーボネート光ディスク上にフタロシアニン染料をコーティングするための溶剤としての、ジブチルエーテル、ｎ−オクタン、シクロヘキサン、メチルシクロヘキサン、トルエン、およびキシレンの使用を開示している。
【００１０】
米国特許第４，９４３，６８１号は、ポリカーボネート光ディスク上にフタロシアニン染料をスピンコーティングするための溶剤としての、シクロヘキセンの使用を開示している。
【００１１】
欧州公開特許第０５１１５９８号は、１８０℃またはそれ以下の沸点、ならびに８．５またはそれ以下のヒルデブランド溶解性パラメーターを有する溶剤および溶剤系を開示している。これらの「非極性」溶剤系は、好ましくは、非極性可溶性フタロシアニン染料に適用される。これらは、フタロシアニン発色団（chromophor）に付着されたアルキル、アルコキシ、アルキルチオ、およびトリアルキルシリル置換基を有する。低い溶解性パラメーターを有する溶剤（そのうちのｎ−オクタンおよびメチルシクロヘキサンがここでもまた開示されている）は、より高い溶解性パラメーターを有する溶剤（そのうちのエチルベンゼン）と混合して用いられてもよい。染色後、該層中に残留する少量の溶剤は、感受性およびジターを改良すると言われている。
【００１２】
台湾公開特許第４４８４４０号は、Ciba Specialty Chemicals Inc.によって製造されているパラジウムフタロシアニン染料であるＣｉｂａ  ＩＲＧＡＰＨＯＲ（登録商標）ＳｕｐｅｒｇｒｅｅｎＯＳが好ましくは、第一溶剤として、低級アルコール、エーテル、または脂環式炭化水素（例えばメチルシクロヘキサン）中への溶解によって、次いでヘプタノール、オクタノール、ノナノール、２，６−ジメチル−４−ヘプタノン、ジアセトンアルコール、テトラヒドロフラン、およびアセトニトリルから選択された極性第二溶剤を混合することによって使用されることを教示している。
【００１３】
米国特許第６，３４８，２５０号は、メチルシクロヘキサンまたはジブチルエーテル９０容量％と１−プロパノール１０容量％との混合物を開示している。国際公開公報第００／０９５２２号は、メチルシクロヘキサンまたはジ−ｎ−ブチルエーテル９８容量％と、２，６−ジメチル−４−ヘプタノン２容量％との混合物を開示している。
【００１４】
米国特許第６，４５２，８９９号は、溝充填指数０．２〜０．４を有するＤＶＤ−Ｒの幾何学形状（geometry）を開示している。これは、溝の中、およびその近くのランド上の両方での染料の大きい厚さに対応する。
【００１５】
したがって多種多様な溶剤および溶剤の組み合わせが、当技術分野において提案されてきた。しかしながら、これまで知られている溶剤のどれも、染料の優れた溶解性、溶液の安定性、コーティングおよび染色特性、ならびに基体溝の高い溝充填の組み合わせの点で、十分に満足すべきものではない。
【００１６】
既知の溶剤系中の有機溶剤可溶性非極性フタロシアニン染料の既知のスピンコーティング方法は、より低い記録速度または限定された多段速度範囲に適した記録媒体を生じるが、このような方法は、２×または１×さえから、今日のレコーダーの非常に高い速度（４８×、５２×、およびそれを越える）までの、今日のより広い速度範囲にとって、もはや完全に満足すべきものではない。
【００１７】
フタロシアニン染料のスピンコーティングにとって、驚くほどより良好な全体的な特性を有する溶剤組成物が、今や作製された。この新しい溶剤組成物は、溝充填、すなわち、溝の中の染料対ランド上の染料の厚さの比を、現在使用されているあらゆる既知の溶剤系のもの以上に実質的に増加させることができる。溝の中により多くの染料があり、ランドエリアにより少ない染料がある。溝充填の増加の結果、記録された反射率および信号変調の増加、および同様な層厚さを有するディスクに対するより幅広いパワーマージンを生じる。
【００１８】
同様にこの増加した溝充填によって、基体の溝の深さも増加させることができ、規格において心地良いことであるが、深さとともに低下する、記録された反射率を維持しつつ、更に信号変調を改良する。所望であれば、溝の幅も同時に減少させることができる。これまで知られている溶剤系を用いた場合、溝の深さにおける可能な増加は、染料による不十分な溝充填が原因で、規格限度以下の反射率の低下によって非常に多く制限された。変調は、極端に高いかまたは低い記録速度において、原則（principle）限定的パラメーター特徴の１つであるので、この可能性は、結果として生じる媒体の多段速度記録能力を高める。
【００１９】
所定の溝の深さの場合、改良された溝充填はまた、１ディスクあたりの染料の量の減少に導くことができ、このようにして工業的ディスク生産の経済を改良する。
【００２０】
更には、空気および光および高温に長時間接触した時の過酸化物の形成は、工業的使用の場合まれではないが、酸化防止剤および／またはラジカルスカベンジャーを添加しなくても、完全に回避されるか、または許容できる低レベルまで減少される。
【００２１】
したがって本発明は、すべて溶液の重量を基準にして、スペクトル領域３００〜８００ｎｍにおいて固相吸収帯極大を有する染料０．１〜２０重量％、式：
【化３】
2006504542.tif 000003
（式中、Ｒ１〜Ｒ８は、Ｈ、ＣＨ３、またはＣ２Ｈ５であるが、ただし、Ｒ１〜Ｒ８中の炭素原子の総数が、０、１、または２であるという条件がある）の化合物０．５〜９９．９重量％、および場合により１種以上の他の成分０〜９９．４重量％を含む液体組成物に関する。
【００２２】
式（Ｉ）の化合物は、例えばクメン、ｏ−シメン、ｍ−シメン、ｐ−シメン、ｓｅｃ−ブチルベンゼン、ｔｅｒｔ−ブチルベンゼン、２−ペンチルベンゼン、イソペント−２−イルベンゼン、またはｔｅｒｔ−アミルベンゼン、またはこれらの混合物、例えば同族体、位置異性体、および／または適用可能な場合は鏡像異性体の混合物である。式（Ｉ）の化合物は、好ましくは、大気圧下、１５０〜１８０℃の沸点を有する。最も好ましくは、ｓｅｃ−ブチルベンゼン、特にｔｅｒｔ−ブチルベンゼンである。Ｒ１〜Ｒ８中の炭素原子の総数は、好ましくは、１または２、より好ましくは１である。
【００２３】
３００〜８００ｎｍのスペクトル領域に固相吸収帯極大を有する染料は、好ましくはフタロシアニンであり、最も好ましくは非極性フタロシアニンである。
【００２４】
他の任意成分は、当技術分野において既知であるいかなるものであってもよいが、好ましくは染料が２５℃で可溶な液体を含み、この液体は更に、最も適切には、式（Ｉ）の化合物の沸点よりも低い沸点を有する。他の液体媒質の量は、好ましくは、この組成物の重量を基準にして少なくとも２０重量％である。好ましい他の液体は、線状、分岐状、および／または環状非芳香族炭化水素であり、これらは、飽和されていてもよく、場合により１〜３個の二重結合を有していてもよい。最も好ましくは脂環式炭化水素、特に１個以上のＣ１〜Ｃ４アルキル基によって置換されるか、および／または≦１７０℃の沸点を有するシクロアルカン、特にメチルシクロヘキサン、１，２−ジメチルシクロヘキサン、またはエチルシクロヘキサンである。
【００２５】
液体組成物として、これは、透明溶液であるか、または０．２μｍフィルターを通過するのに十分なほど細かいサイズの縣濁粒子、好ましくは約１０μｇ以下の質量（球形粒子の場合、約５４ｎｍ以下のサイズに対応する）の粒子を含む溶液であってもよい溶液と理解される。
【００２６】
他の好ましい実施態様（preferences）が、本発明の他の態様との関連において開示される。
【００２７】
更に非極性溶剤を含む組成物も新しい。したがって本発明は、すべて溶液の重量を基準にして、スペクトル領域３００〜８００ｎｍにおいて固相吸収帯極大を有する染料０．１〜２０重量％、式：
【化４】
2006504542.tif 000004
（式中、Ｒ１〜Ｒ８は、Ｈ、ＣＨ３、またはＣ２Ｈ５であるが、ただし、Ｒ１〜Ｒ８中の炭素原子の総数が、０、１、または２であるという条件がある）の化合物０．５〜７９．９重量％、線状、分岐状、および／または環状非芳香族炭化水素２０〜９９．４重量％、および場合により１種以上の他の成分０〜７９．４重量％を含む液体組成物に関する。
【００２８】
本発明によれば、溝の付いている側を有する基体、該溝の付いている側にある基体の上にある記録層、該記録層の上にある反射層、および該反射層の上にある保護層を含む光学的記録媒体の製造方法であって、該記録層が、すべて溶液の重量を基準にして、スペクトル領域３００〜８００ｎｍにおいて固相吸収帯極大を有する染料０．１〜２０重量％、式：
【化５】
2006504542.tif 000005
（式中、Ｒ１〜Ｒ８は、Ｈ、ＣＨ３、またはＣ２Ｈ５であるが、ただし、Ｒ１〜Ｒ８中の炭素原子の総数が、０、１、または２であるという条件がある）の化合物０．５〜９９．９重量％、および場合により１種以上の他の成分０〜９９．４重量％を含む液体組成物をコーティングすることによって生成される方法が提供される。
【００２９】
該記録層のための染料溶液は、好ましくはまた、線状、分岐状、および／または環状非芳香族炭化水素、特に脂環式炭化水素２０〜９９．４重量％を、式（Ｉ）の化合物に対する好ましい重量比４：１〜９９：１、最も好ましくは１７：１〜７６：１において含む。
【００３０】
該光学的記録媒体は、好ましくは単一記録層を有する。
【００３１】
本発明の光学的記録媒体の構造は、適切には、レーザー光線を吸収することによってピットを形成できる記録層が、溝を有する透明基体上に備えられ、反射層が、反射率を高めるように該記録層の上に備えられ、更には保護層が、記録層および反射層を保護するために反射層上に形成されているようなものである。
【００３２】
基体用の材料として、例えば７８０、６３５、６５８、または４０５ｎｍにおいてレーザー光線を送ることができ、かつ光学的記録媒体用に適した、あらゆる材料を用いることができる。適切な基体材料の例には、ポリマー、例えばポリカーボネート樹脂、アクリル樹脂、ポリスチレン樹脂、ポリ塩化ビニル樹脂、エポキシ樹脂、ポリエステル樹脂、非晶質ポリオレフィン樹脂、および無機材料、例えばガラスが含まれる。これらの材料は、射出成形によって、または感光性ポリマーを用いる方法によって、溝を有する基体中に形成される。大部分の通常の基体は、ポリカーボネートまたはアクリル樹脂などである。この発明による溶剤系は、これらの基体材料を溶解も膨潤もさせず、したがって溝に損傷を与えず、染料での優れた溝充填を与える。
【００３３】
本発明の記録層に用いられる染料として、非極性溶剤可溶性置換フタロシアニン染料が、記録可能ＣＤ（ＣＤ−Ｒ）にとって好ましいが、その理由は、これらの光学的性質と、一般的には７８０ｎｍである最も通常の半導体レーザー波長との良好な適合性、および過酷な条件下のこれらの優れた光安定性、湿度および光抵抗性のためである。
【００３４】
非極性溶剤可溶性置換フタロシアニン染料として、例えば、アルキル置換フタロシアニン、アルコキシ置換フタロシアニン、アルキルチオ置換フタロシアニン、トリアルキルシリル置換フタロシアニン、先に述べた置換フタロシアニンに由来するハロゲン化フタロシアニン、およびフタロシアニンの発色団に付着されたメタロセニル基を有するフタロシアニンを挙げることができる。これらのうち、アルコキシ置換フタロシアニン、アルキルチオ置換フタロシアニン、ハロゲン化フタロシアニン、およびこれらの置換フタロシアニンに由来するフェロセニル基置換フタロシアニンが好ましい。最も好ましくは、これらのフタロシアニンは、４〜１０個の同一または異なる置換基を有する。
【００３５】
より詳しくは、このような置換フタロシアニン染料は、例えば欧州公開特許第０３３７２０９号、欧州公開特許第０３７３６４３号、米国特許第６，３９９，７６８号、欧州公開特許第０６００４２７号、米国特許第５，６９３，３９６号、および欧州特許第０５１９４１９号に記載されている。これらの置換フタロシアニンは、単独または組合わせて、特に異性体および／または同族体の混合物として用いることができる。好ましくは、金属フタロシアニン、最も好ましくは銅またはパラジウムフタロシアニンである。
【００３６】
本液体組成物中の染料の濃度は、通常、この組成物を基準にして、０．５〜５重量％、より好ましくは１〜３重量％、最も好ましくは１〜２重量％である。本発明の効果が悪影響を受けないかぎり、例えば既知の芳香族または不飽和脂肪族ジアミン型金属錯体、芳香族または不飽和脂肪族ジオール型金属錯体、メタロセン型化合物、例えばベンゾイルフェロセン、アセチルフェロセン、プロピルフェロセンなど、ポリメチン染料、アゾ染料、他の型のフタロシアニン染料、およびアゾ金属錯体染料、記録層の着色用の染料、ポリマーバインダー、湿潤剤などが、好ましくは０〜３０重量％、より好ましくは０〜２０重量％の量で更に添加されてもよい。
【００３７】
先に述べた成分は、基体の溝側上の薄い規則的な層中に形成され、記録層が、好ましくはスピンコーティングによって形成される。記録層を形成する時、その厚さは、反射層を形成した後、十分な反射率を得るように、コーティングパラメーターを変えることによって調節される。本組成物は、低粘度および迅速な蒸発速度を有し、したがってこれらは、今日の生産において必要な、基体の迅速なコーティングに非常に適している。特に非極性染料とともに使用される時、これらは一般に、基体の満足すべき湿潤、および適切に均一な染料分布を与える。これを、当業者なら、コーティング条件を変えることによって、日常的に更に最適化する。
【００３８】
図１は、溝セグメントの透視図を示し、これは、空の溝の深さｄｓｕｂ、この溝の中の染料層の厚さｄｇｒｏｏｖｅ、ディスクのランドエリアの上の染料層の厚さｄｌａｎｄ、および溝の中の染料層の表面と、ディスクのランドエリアの上の染料層の表面との間の深さの差ｄａｂｓを示している。溝充填値（ＧＦｖ）および溝充填グレード（ＧＦＧ）は、それぞれ
【数１】
2006504542.tif 000006
として規定することができる。
【００３９】
ＧＦｖは、寸法がない（dimensionless）ので、ｄｓｕｂおよびｄａｂｓはどちらも、ｎｍで示されるべきである。この発明による実施例についての典型的な範囲は例えば、ｄｓｕｂについては２００〜２２５ｎｍ、ｄａｂｓについては１００〜１２５ｎｍ、およびＯＰＤについては０．２１〜０．２７である（フタロシアニン染料を含むＣＤ−Ｒ媒体に対して最適な値）。
【００４０】
記録媒体の平均光学密度（ＯＰＤ）は、この記録媒体が、記録されるのに適しており、かつ例えばＢｉｒｅｆ１２６（商標）スキャナー（Dr.Shenk）を用いて得ることができる波長よりも１１０ｎｍ低い波長において、溝、および溝の縁部から１μｍまでの距離内の溝を取囲んでいるランドエリアの両方を含む、記録媒体全体の平均値である。
【００４１】
光学密度は、染料コーティングされた基体を通して送られる光の検出量の−ｌｏｇ１０であり、分光測定法によって直接測定可能である。染料層についての溝充填を決定することも非常に望ましい。所定の溝の幾何学形状の場合、溝充填は、溝の中の染料の厚さ（ｄｇｒｏｏｖｅ）対ランド上の染料厚さ（ｄｌａｎｄ）の比を決定する。これらの特徴は、実際に正確に測定することが難しいので、パラメーター、例えば溝の深さ（ｄｓｕｂ）、染料層の光学密度ＯＰＤ、および吸収体によって保持された溝の深さ（ｄａｂｓ）によって、この関係を規定することが慣習的である。ｄａｂｓは、染料付着後に溝の中に保持された深さについての値であり、回折光ビームの０および１程度の強度から、既知の方法で計算することができる。
【００４２】
現行光学密度範囲において、所定の溝の幾何学形状および溶剤系について、染料層光学密度とｄａｂｓとの間の関係は、ほぼ直線的である。ｄａｂｓは吸光度が増加するにつれて減少する。ｄａｂｓとＯＰＤとの間の関係は、２つの現溶剤系および１つの比較溶剤系について図２に示されている。三角形（▲）は、メチルシクロヘキサン／ｔｅｒｔ−ブチルベンゼン９８：２（１．５％ＩＲＧＡＰＨＯＲ（登録商標）ＵｌｔｒａｇｒｅｅｎＭＸ）について、正方形（■）は、メチルシクロヘキサン／ｔｅｒｔ−ブチルベンゼン９９：１（１．５％ＩＲＧＡＰＨＯＲ（登録商標）ＵｌｔｒａｇｒｅｅｎＭＸ）について、バツ印（×）はジ−ｎ−ブチルエーテル／２，６−ジメチル−４−ヘプタノン９３：７（３．０％ＩＲＧＡＰＨＯＲ（登録商標）ＵｌｔｒａｇｒｅｅｎＭＸ）についてのものである。
【００４３】
異なる溶剤系は、異なる溝充填能力を有し、この染料を溝の中およびランド上に異なる比で付着させる。所定の光学密度について溝の中により多くの染料がある時、ｄａｂｓは、より低く、溝充填は増加し、その逆もある（conversely）。同じ溶剤および光学密度でコーティングされるが、異なる溝の深さを有する基体は、異なるｄａｂｓ値を生じる。
【００４４】
本発明は、有利には、３６０〜６００、好ましくは３８０〜５００の溝充填値ＧＦｖを有するか、または溝充填グレードＧＦｇが８５〜１００、好ましくは９０〜１００、最も好ましくは９５〜１００である、改良された光学的記録媒体を生じる。このような媒体は、これまでのところ手が届かなかった。
【００４５】
したがって本発明はまた、溝の付いている側を有する基体、該溝の付いている側にある基体の上にある記録層、該記録層の上にある反射層、および該反射層の上にある保護層を含む光学的記録媒体であって、３６０〜６００の溝充填値ＧＦｖを有することを特徴とする光学的記録媒体にも関する。この光学的記録媒体の記録層は、好ましくは、フタロシアニン染料またはフタロシアニン染料の混合物を含む。好ましくは、これは、フタロシアニン染料またはフタロシアニン染料の混合物少なくとも５０重量％、最も好ましくは少なくとも８０重量％から成る。
【００４６】
本発明の更に他の実施態様において、先で記載した方法は、溝を有する基体および記録層を含む光学的記録媒体であって、溝充填グレードＧＦｇが、８５〜１００、好ましくは９０〜１００、最も好ましくは、９５〜１００であることを特徴とする光学的記録媒体を生じる。好ましくはこのような媒体はまた、反射層および／または保護層を、例えば上記のような配列においてであるが、同様に代替または逆配列において、例えば３００〜７００ｎｍ、好ましくは約４０５〜約６５８ｎｍのレーザー波長で使用できる、ＤＶＤ−Ｒ、（商標）Ｂｌｕ−Ｒａｙまたは（商標）Ｂｌｕｅ  Ｌａｓｅｒ記録媒体において慣習的な配列において含む。
【００４７】
本発明の好ましい実施態様において、先に記載した方法は、更に、基体中の溝（ｄｓｕｂ）が、２００〜２２５ｎｍの深さであり、半分の深さにおいて５８０〜７００ｎｍ、好ましくは６２０〜６８０ｎｍの幅であり、染料フィルム平均光学密度が、０．２１〜０．２７、好ましくは０．２１〜０．２５であり、染料層における深さｄａｂｓは、１００〜１２５ｎｍの範囲にある（平均光学密度およびｄａｂｓは、Ｄｒ．ＳｃｈｅｎｋのＢｉｒｅｆ１２６（商標）スキャナーを用いて６７０ｎｍで測定することができる）。独立して、または特に先の溝の幾何学形状と組合わせて、染料フィルムは、Ｐｅｒｋｉｎ  Ｅｌｍｅｒ  Ｌａｍｄａ２分光光度計で適切に測定された場合、λｍａｘにおいて０．３７〜０．５７の平均吸光度を有する。フタロシアニン染料を含み、かつ７８０ｎｍで操作されるＣＲ−Ｒ装置の場合、通常、λｍａｘは約７３０ｎｍであり、ＯＰＤは６７０ｎｍにおいて測定される。
【００４８】
当然ながら、この方法および溝の幾何学形状はまた、他の波長、例えば６５８または４０５ｎｍにおいて記録可能な光学媒体のために最適化することができる。これらは、他の記録染料および他の溝の幾何学形状を含む。より高い溝充填を用いて反射率および信号変調を改良する利点は、ＣＤ−Ｒに対する場合と同様にＤＶＤ−Ｒに対しても有効である。
【００４９】
記録層のスピンコーティング後、コーティングされた基体は、場合により乾燥される。基体または記録層が損傷を受けないかぎり、広い範囲の乾燥条件が適用可能である。通常、インライン乾燥が、工業的製造ラインで実施されるが、同様に、残留溶剤を除去するために、オフラインバッチ乾燥も適用することができる。乾燥条件は、単なる例としてであって、まったく限定的ではないが、５０℃〜１１０℃、乾燥時間５分〜数時間である。
【００５０】
次いで反射層がコーティングされるか、または記録層上に付着される。一般的にこの反射層は、薄い金属層であり、好ましくはＡｕ、Ａｇ、Ｐｔ、Ｃｕ、Ａｌからのものである。この金属は、これらの金属の１種以上を含有する合金であってもよい。最も好ましくはＡｇおよびＡｇ合金、およびＡｕおよびＡｕ合金である。更には、先に述べた金属に加えて、他の金属、例えばＣｒ、Ｎｉ、Ｓｉ、Ｇｅ、Ｐｂ、Ｐｄ、Ｓｎ、Ｓｂが、補助成分として用いられてもよい。
【００５１】
金属層を形成するために、通常は、真空蒸着、例えばスパッタリングが適用される。反射層の厚さは、通常、約２０〜２００ｎｍである。
【００５２】
最後に、保護層は、反射層の上にコーティングされる。この保護層は、反射層および記録層を保護することができるかぎり、いかなる種類の保護層であってもよい。例えば保護層は、ポリマー材料、例えばポリカーボネート、アクリル樹脂、ポリスチレン、ポリ塩化ビニル、エポキシ樹脂、ポリエステル樹脂、または無機コーティングから構成されていてもよい。保護層は、接着剤を用いて反射層上にグルーすることができるか、またはこれは、ラミネートされ、スピンコーティングされ、ＵＶ硬化されてもよく、または無機コーティングの場合には、蒸着されてもよい。ＵＶ硬化アクリル樹脂が好ましい。１つ以上の保護層を組合わせることができる。保護層の厚さは、通常、２〜５０μｍである。最後に、ラベルまたはあらゆる所望のパターンを、保護コーティング上にプリントすることができる。
【００５３】
場合により、例えば当技術分野において既知である追加層、例えば中間層がいくつあってもよい。
【００５４】
次の実施例は、本発明を例証するが、限定的なものではない。異なった特定がなされていないかぎり、すべての部およびパーセンテージは重量である。市販されているフタロシアニン染料（ＩＲＧＡＰＨＯＲ（登録商標）ＵｌｔｒａｇｒｅｅｎＭＸ、Ciba Specialty Chemicals,Inc.）が、下記の溶剤系中に適切な濃度で溶解され、より詳細に下に記載されているようにポリカーボネート基体上にコーティングされ、平均光学密度０．２３４〜０．２５１の染料層が得られ（λｍａｘにおける吸光度＝０．４５〜０．５１）、これは基体上の同じ平均染料厚さを示している。
【００５５】
〔実施例１〕
トラックピッチ１．５μｍ、溝の深さ２００ｎｍ、および１／２深さでの溝の幅６８０ｎｍ（ＡＦＭ）を有する螺旋溝が備えられた、直径１２０ｍｍ、厚さ１．２ｍｍのポリカーボネート基体を、ＩＲＧＡＰＨＯＲ（登録商標）ＵｌｔｒａｇｒｅｅｎＭＸ１．９部、メチルシクロヘキサン（ＭＣＨ）９３．７部、およびｔｅｒｔ−ブチルベンゼン（ＴＢＢ）４．４部の溶液でコーティングして、記録可能層を生じた。この染料層ＯＰＤは０．２３７であり、溝充填値は４００であった。乾燥記録層を、ＣＤ１９００スパッターコーターで、Ａｇの８５ｎｍでスパッタリングし、ＵＶ硬化ラッカー６５０−０３０（ＤＳＭ）で保護した。
【００５６】
これらのディスクに、２×〜４８×の速度で商用レコーダーで記録し、これらの結果をＣＤＣＡＴＳＳＡ３（Audio Developmentによって製造されている）で読み取った。反射率Ｒｔｏｐ（＝Ｒ０×Ｉｔｏｐ／Ｉ０、Ｏｒａｎｇｅ  Ｂｏｏｋ，ＰａｒｔＩＩ：ＣＤＲ／Ｖｏｌｕｍｅ２に規定されている）および信号変調Ｉ１１／Ｉｔｏｐを、２×および４８×の両方の記録速度について測定した。反射率および信号変調の両方の高い値が望ましい。
【００５７】
ＣＤＤ３６１０での２×、およびＬＴＲ４８１２５Ｗでの４８×からの結果、すなわち記録された反射率、および最長の記録されたマーク（Ｉ１１）の信号幅、すなわち記録されていない溝の反射率と記録されたマークの反射率との間の差（Ｉ１１、ＬＡＮＤ−Ｉ１１、ＰＩＴ）を、表１にまとめた。ＣＤＣＡＴＳは、ＹａｍａｈａＣＲＷ６４１６で１×記録されたデータの読み取りに失敗した。
【００５８】
パワーマージンについては、これらのディスクに、ＤＤＵ１０００（日本国Plustec Corp.によって製造されている）で、５２×記録速度に相当する６２．４ｍ／秒線速度で、様々なレーザーパワーで記録し、データは、ＣＤＣＡＴＳＳＡ３で読み返した。レーザーパワーマージンは、非対称０〜非対称−１０のＬａｎｄ３Ｔジターの増加として規定することができる。最小増加が好ましい。１０ｎｓ以上のジターの増加は望ましくない。
【００５９】
光学密度、２×および４８×反射率、２×および４８×Ｉ１１、ならびに５２×パワーマージンについての結果も、表１に示した。溝充填グレード（ＧＦＧ）は、非常に良好であった。非対称とＬａｎｄ３ＴまたはＰｉｔ３Ｔジターとの間の傾向は、それぞれ図３および４に示した。これらの値は、実施例１については三角形（▲）、実施例２については正方形（■）、実施例３については菱形（◆）、実施例４については円（●）、比較例２については星印（＊）、比較例３についてはバツ印（×）によって示した。非対称（％で表示）は、Ｉ１１とＩ３センターレベルとの間の関係についての測定値であり、Philips Reference測定方法Specification Guidelinesバージョン１．０／１９９９年５月において、次のように規定されている。
【００６０】
【数２】
2006504542.tif 000007
【００６１】
〔実施例２〕
光学媒体を、実施例１にしたがって調製した。ただし、メチルシクロヘキサン９５．９部およびｔｅｒｔ−ブチルベンゼン２．２部を用いた。染料層ＯＰＤは０．２３４であり、溝充填値（ＧＦＶ）は４００であり、溝充填グレード（ＧＦＧ）は、非常に良好であった。実施例１のような記録実験からの結果を、表１にまとめた。
【００６２】
〔実施例３〕
光学媒体を、実施例１にしたがって調製した。ただし、メチルシクロヘキサン９７．０部およびｔｅｒｔ−ブチルベンゼン１．１部のみを用いた。染料層ＯＰＤは０．２４７であり、溝充填値（ＧＦＶ）は３７０であり、溝充填グレード（ＧＦＧ）は、はるかに満足すべきものであった。実施例１のような記録実験からの結果を、表１にまとめた。
【００６３】
〔実施例４〕
光学媒体を、実施例２にしたがって調製した。ただし基体は、溝の深さ２２０ｎｍ、および１／２深さにおける溝の幅６６０ｎｍ（ＡＦＭ）を有した。染料層ＯＰＤは０．２５１であり、溝充填値（ＧＦＶ）は４３０であり、溝充填グレード（ＧＦＧ）は、優れていた（ランド上の染料の無視できる量）。ＹａｍａｈａＣＲＷ６４１６で１×速度で記録されたデータを、ＣＤＣＡＴＳにおいて首尾よく読み取った。Ｉ１１は０．５６Ｖであり、Ｉ１１／Ｉｔｏｐは０．６１であり、反射率は７２．４％であった。実施例１のような記録実験からの結果を、表１にまとめた。
【００６４】
〔比較例１〕
基体を、実施例１に記載されているのと同様な方法で、ＩＲＧＡＰＨＯＲ（登録商標）ＵｌｔｒａｇｒｅｅｎＭＸ染料溶液でコーティングした。ただし、メチルシクロヘキサン９８．１部を用いるが、助溶剤としてのｔｅｒｔ−ブチルベンゼンを用いなかった。染料層ＯＰＤは０．２８２であり、溝充填値（ＧＦＶ）は２３０であり、溝充填グレード（ＧＦＧ）は、非常に低かった。はるかに高い染料層吸光度によって示された、厚すぎる染料コーティングが得られた。したがって意味のある比較ディスク評価は不可能であった。
【００６５】
〔比較例２〕
光学媒体を、実施例１にしたがって調製した。ただし、染料３．７部、ジ−ｎ−ブチルエーテル（ＤＢＥ）８９．２部、および２，６−ジメチル−４−ヘプタノン（ＤＭＨ、通常の溶剤混合物）７．０部を用いた。染料層ＯＰＤは０．２５０であり、溝充填値（ＧＦＶ）は３５０であり、溝充填グレード（ＧＦＧ）は、不満足なものであった。実施例１のような記録実験からの結果を、表１にまとめた。
【００６６】
〔比較例３〕
光学媒体を、実施例１にしたがって調製した。ただし、染料３．７部、ジ−ｎ−ブチルエーテル９３．２部、および２，６−ジメチル−４−ヘプタノン（通常の溶剤混合物）３．０部を用いた。染料層ＯＰＤは０．２５０であり、溝充填値（ＧＦＶ）は３３０であり、溝充填グレード（ＧＦＧ）は、不満足なものであった。実施例１のような記録実験からの結果を、表１にまとめた。
【００６７】
【表１】
2006504542.tif 000008
【００６８】
実施例１〜３は、特に低速（２×）記録において、記録された反射率および信号変調Ｉ１１／Ｉｔｏｐを改良した。レーザーパワーマージンは、実施例１および２においても同様に有意に拡大された。特に顕著であるのは、実施例４の改良された溝の幾何学形状による（ｄｕｅ）、１×、２×、および４８×記録速度をもって得られた優れた結果であった。
【００６９】
本利点はまた、図３および４にも示されている。これらの図面は、非対称の関数として、それぞれＬ３Ｔジター（５２×パワーマージン）およびＰ３Ｔの変動を描いている。実施例２および４の結果の比較は、２２０ｎｍのより大きい溝の深さ、および１／２深さにおける６６０ｎｍのわずかに減少した溝の幅が、結果として、わずかに幅広いより浅い溝の深さについてよりも良好な信号変調（Ｉ１１／Ｉｔｏｐ）を生じることを示している。したがって最適化された溝の幾何学形状（幅および深さ）と、３６０〜６００の範囲の値ＧＦＶでの高い溝充填との組み合わせは、有意に改良された完全な多段速度媒体性能を生じた。
【００７０】
〔実施例５〜８〕
これは、実施例１〜４と非常に類似した方法で行なうが、ＩＲＧＡＰＨＯＲ（登録商標）ＵｌｔｒａｇｒｅｅｎＭＸの代わりに、ＩＲＧＡＰＨＯＲ（登録商標）ＳｕｐｅｒｇｒｅｅｎＯＳ（Ciba Specialty Chemicals Inc.）を用いることにおいて異なった。これらの結果は満足すべきものであった。
【００７１】
〔実施例９〜１２〕
これは、実施例１〜４と非常に類似した方法で行なうが、ＩＲＧＡＰＨＯＲ（登録商標）ＵｌｔｒａｇｒｅｅｎＭＸの代わりに、ＨＲ２５０（商標）（Mitui Chem.）を用いることにおいて異なった。
【００７２】
〔実施例１３〜１６〕
これは、実施例１〜４と非常に類似した方法で行なうが、ＩＲＧＡＰＨＯＲ（登録商標）ＵｌｔｒａｇｒｅｅｎＭＸの代わりに、ＯＰＴＬＩＯＮ（登録商標）ＯＰＭ２９８（Toyo Ink Manufacturing Co.）を用いることにおいて異なった。
【００７３】
〔実施例１７〜２０〕
これは、実施例１〜４と非常に類似した方法で行なうが、ＩＲＧＡＰＨＯＲ（登録商標）ＵｌｔｒａｇｒｅｅｎＭＸの代わりに、ＭＹ３１７（商標）（Mitsui Chem.）を用いることにおいて異なった。
【００７４】
〔実施例２１〜２４〕
これは、実施例１〜４と同様に行なうが、ＩＲＧＡＰＨＯＲ（登録商標）ＵｌｔｒａｇｒｅｅｎＭＸの代わりに、赤い染料ＨＲＳ３４０（商標）（Mitsui Chem.）を用いることにおいて異なった。
【００７５】
〔実施例２５〜２８〕
これは、実施例１〜４と非常に類似した方法で行なうが、ＩＲＧＡＰＨＯＲ（登録商標）ＵｌｔｒａｇｒｅｅｎＭＸの代わりに、欧州特許第１，１０４，４３１号の実施例１５による染料を用いることにおいて異なった。これらの結果は、満足すべきものであった。
【００７６】
〔実施例２９〜３２〕
これは、実施例２５〜２８と非常に類似した方法で行なうが、欧州特許第１，１０４，４３１号の実施例１５による染料の代わりに、国際公開公報第０２／０８３７９６号の実施例３による染料を用いることにおいて異なった。これらの結果は優れていた。
【００７７】
〔実施例３３〕
エチルシクロヘキサンとｔｅｒｔ−ブチルベンゼンとの二成分混合物（３２：３重量）１００ｇ中のＤＶＤ−Ｒ染料ＨＲＳ３４０（商標）（Mitsui Chem.）３．０ｇの溶液を、１７２ｎｍの溝の深さを有する基体上にスピンコーティングすると、λｍａｘにおける７６〜７９ｎｍのｄａｂｓおよび０．７９〜０．８４の光学密度の染料フィルムを生じた（ｄａｂｓは、ARGUS/Aeco Ltd., Powys, UKによって測定し、吸光度は、分光測定的に測定した）。溝充填グレード（ＧＦＧ）は良好であった。
【００７８】
〔比較例４〕
これは、実施例３３と非常に類似した方法で行なうが、スピンコーティング用の溶剤として、エチルシクロヘキサンとシクロオクタンとの先行技術の二成分混合物を用いることにおいて異なった。ｄａｂｓは、λｍａｘにおいて７８〜９１ｎｍであった。溝充填グレード（ＧＦＧ）は不満足であった。
【００７９】
〔実施例３４〕
（溝の損傷）
メチルシクロヘキサン９５容量部、および示されている芳香族助溶剤５容量部から成る溶剤混合物１ミリリットルを、予め形成された溝をその上に有するポリカーボネートディスク上に、同一時間の間スピンコーティングした。４半径（four radii）における溝の深さを、溶剤洗浄の前後に測定し、溝の深さの差を、表２に順序よくまとめた。
【００８０】
【表２】
2006504542.tif 000009
【００８１】
同様なヒルデブランド溶解性パラメーター（カッコ内）にもかかわらず、式（Ｉ）の本化合物ｓｅｃ−ブチルベンゼン（８．４）およびｔｅｒｔ−ブチルベンゼン（８．４）は、驚いたことに、ｎ−ブチルベンゼン（８．５）よりも、脂環式化合物と組合わせて、ポリカーボネート基体へはるかに良好な不活性を与えた。
【図面の簡単な説明】
【００８２】
【図１】図１は、溝セグメントの透視図である。
【図２】図２は、光学密度とｄａｂｓとの関係を示す図である。
【図３】図３は、５２×パワーマージン；Ｌ３Ｔジターを示す図である。
【図４】図４は、５２×パワーマージン；Ｐ３Ｔジターを示す図である。
【図１】
2006504542.tif 000012
【図２】
2006504542.tif 000013
【図３】
2006504542.tif 000014
【図４】
2006504542.tif 000015
【手続補正書】
【提出日】平成16年6月17日(2004.6.17)
【手続補正１】
【補正対象書類名】特許請求の範囲
【補正対象項目名】全文
【補正方法】変更
【補正の内容】
【特許請求の範囲】
【請求項１】
すべて溶液の重量を基準にして、スペクトル領域３００〜８００ｎｍにおいて固相吸収帯極大を有する染料０．１〜２０重量％、式：
【化１】
2006504542.tif 000016
（式中、Ｒ１〜Ｒ８は、Ｈ、ＣＨ３またはＣ２Ｈ５であるが、ただし、Ｒ１〜Ｒ８中の炭素原子の総数が、１または２である）の化合物０．５〜７９．９重量％、線状、分岐状および／または環状非芳香族炭化水素２０〜９９．４％、および場合により１種以上の更なる成分０〜７９．４重量％を含み、炭化水素対式（Ｉ）の化合物の重量比が、４：１〜９９：１である、液体組成物。
【請求項２】
式（Ｉ）の化合物が、ｓｅｃ−ブチルベンゼン、ｔｅｒｔ−ブチルベンゼン、２−ペンチルベンゼン、イソペント−２−イルベンゼン、またはｔｅｒｔ−アミルベンゼン、またはこれらの混合物、好ましくはｓｅｃ−ブチルベンゼンまたはｔｅｒｔ−ブチルベンゼン、最も好ましくはｔｅｒｔ−ブチルベンゼンである、請求項１記載の組成物。
【請求項３】
該染料が、フタロシアニン、好ましくは非極性フタロシアニン、最も好ましくは銅またはパラジウムフタロシアニンである、請求項１または２記載の組成物。
【請求項４】
該炭化水素が、脂環式であり、炭化水素対式（Ｉ）の化合物の重量比が、好ましくは１７：１〜７６：１である、請求項１〜３記載の組成物。
【請求項５】
該炭化水素が、１個以上のＣ１〜Ｃ４アルキル基によって置換され、および／または≦１７０℃の沸点を有するシクロアルカン、好ましくはメチルシクロヘキサン、１，２−ジメチルシクロヘキサンまたはエチルシクロヘキサンから選択される、請求項４記載の組成物。
【請求項６】
溝の付いている側を有する基体、該溝の付いている側で基体の上にある記録層、該記録層の上にある反射層および該反射層の上にある保護層を含み、該記録層が、請求項１〜５のいずれか一項記載の液体組成物をコーティングすることによって生成される、光学的記録媒体の製造方法。
【請求項７】
溝の付いている側を有する基体、該溝の付いている側で基体の上にある記録層、該記録層の上にある反射層及び該反射層の上にある保護層を含み、３６０〜６００の溝充填値
【数１】
2006504542.tif 000017
（ここで、ｄｓｕｂは、空の溝の深さであり、ｄｇｒｏｏｖｅは、該溝の中の染料層の厚さであり、ｄｌａｎｄは、ディスクのランドエリアの上の染料層の厚さである）
を有する、光学的記録媒体。
【請求項８】
該基体中の溝（ｄｓｕｂ）が、深さ２００〜２２５ｎｍであり、半分の深さにおける幅が５８０〜７００ｎｍ、好ましくは６２０〜６８０ｎｍであり、染料フィルム平均光学密度が、０．２１〜０．２７、好ましくは０．２１〜０．２５であり、染料層の深さｄａｂｓが、１００〜１２５ｎｍの範囲内にある、請求項７記載の光学的記録媒体。
【請求項９】
溝を有する基体および記録層を含む光学的記録媒体であって、該溝充填グレード
【数２】
2006504542.tif 000018
（ここで、ｄｌａｎｄは、ディスクのランドエリアの上の染料層の厚さであり、そしてｄｇｒｏｏｖｅは、該溝の中の染料層の厚さである）
が８５〜１００、好ましくは９０〜１００、最も好ましくは９５〜１００であることを特徴とする、光学的記録媒体。
【国際調査報告】
2006504542.tif 000019
2006504542.tif 000020
2006504542.tif 000021